(57)【要約】本発明の不織布構造体は、長繊維不織布を主な構成材とする不織布構造体であって、目付が２５０〜２０００ｇ／ｍ２、フラジール通気度が０〜２０ｃｃ／ｃｍ２・秒、見掛け密度が０．５〜１．３ｇ／ｃｍ３であるため、成形性および機械的強度特性に優れる。【特許請求の範囲】
【請求項１】
長繊維不織布を主な構成材とする不織布構造体であって、目付が２５０〜２０００ｇ／ｍ２、フラジール通気度が０〜２０ｃｃ／ｃｍ２・秒、見掛け密度が０．５〜１．３ｇ／ｃｍ３である不織布構造体。
【請求項２】
２枚以上の不織布を積層した不織布構造体であって、その表面の平滑化率が４０％以上である請求項１に記載の不織布構造体。
【請求項３】
少なくとも片側表面付近に複合繊維からなる不織布を配した請求項１または２に記載の不織布構造体。
【請求項４】
請求項１〜３のいずれか1項に記載の不織布構造体の少なくとも片側表面および／または表面付近に、無機繊維の束を熱成型樹脂で包埋したテープ状のシート構造物を設置し、その後、プレス加工処理により成形加工することにより得られる不織布構造体。
【請求項５】
請求項１〜４のいずれか1項に記載の不織布構造体をプレス加工処理することにより得られる３次元構造成型体。
【請求項６】
目付が２００ｇ／ｃｍ２以上の長繊維不織布を少なくとも２枚以上積層し、機械交絡後、加熱温度１４０〜２５５℃、プレス圧力０．１〜５ＭＰａの条件でプレス加工処理することを特徴とする不織布構造体の製造方法。 
【発明の詳細な説明】
【技術分野】
【０００１】
本発明は、成形性に優れ、機械的強度特性に優れた、長繊維不織布を主な構成材料とする不織布構造体に関するものである。成形性と機械的強度特性に優れた不織布構造体は、工業資材用途、建材用途、自動車用途などに好適に用いられる。  特に、自動車のアンダーカバーやダッシュサイレンサーなどの軽量で成形後の剛性に優れた成形体に利用する場合に、その凸凹状の突起などの成形型の形状に成形しやすく、吸音性能やクッション性能を付与でき、軽量であることから好適に使用でき、自動車の軽量化による省エネに貢献することが可能である。
【背景技術】
【０００２】
従来知られている成形性に優れた不織布は、主に短繊維より形成されており、熱接着性繊維を多く使用したものである。そのため、耐熱性やコスト面で課題があった。  また、成形性に優れた不織布は、概して剛性に劣るため目付を大きくする必要があるというものであった。  引張強度や引裂き強度などの機械的強度の高い不織布は、繊維の交絡が高いものであり、成形性（熱時の伸び率）に劣るものであった。  これら課題を改善し、成形性に優れ、機械的強度特性に優れた不織布を得るため、以下の方法が提案されている。  【０００３】
特許文献１にはスパンボンド法による長繊維不織布をニードルパンチ法で加工された高目付で嵩高の不織布に代わり、低目付で厚みが低いにも関わらず、伸張性および成形性に優れた不織布が開示されている。しかし、機械的強度特性に優れた不織布を得ることは困難なものであった。また、不織布層内での層間剥離を防ぐためには長時間の予熱が必要であると考えられるものであった。  【０００４】
特許文献２および３には、芯成分がポリエチレンテレフタレート、鞘成分がエチレングリコール、アジピン酸テレフタル酸、イソフタル酸などの共重合ポリエステルからなる複合繊維の繊維ウェブをニードルパンチ処理して三次元交絡させた緻密な自動車装備材用半製品の製造法が提案されている。この方法であれば、加熱および圧縮成型する際に加熱温度の範囲が広くなることが開示されているが、具体的な剛性については明記されていない。また、特殊な成分を用いることが必要となり、汎用樹脂を用いたものに比べ、コスト優位性が低下したものであった。また、自動車で汎用品として用いられる樹脂であるポリプロピレンなどとの接着が容易ではないという問題も予想されるものであった。  【０００５】
芯鞘型複合繊維や熱接着性繊維を用いた短繊維不織布は高い成形性を期待できるが、繊維に捲縮があるため、不織布中の繊維の変形自由度が高くなり、不織布の機械的強度を上げ難いものである。そのため、不織布を構成する繊維における熱接着成分の量を一定以上含有させることが必要になり、耐熱性が劣るものとなる。前記の短繊維不織布でも機械的強度に優れた不織布を得ることはできるが、そのためには不織布の目付を非常に大きいものとする必要があった。  【０００６】
また、吸音材用途に、熱成型性短繊維不織布が使われているが、熱接着性繊維を含有させると不織布の持つ優れたクッション性が低下するため、前記用途には好ましくないものとなる。不織布の充填密度を下げることでクッション性を維持することは可能であるが、その場合機械的強度が低下してしまう。  【０００７】
上述の如く、成形性に優れ、機械的強度特性に優れた不織布構造体は提案されていないのが現状である。
【先行技術文献】
【特許文献】
【０００８】
【特許文献１】日本国公開特許公報「特開平３−２４１０５４号」
【特許文献２】日本国特許第６３１８４１号
【特許文献３】日本国公開特許公報「特開２０１８−９２５６号」
【発明の概要】
【発明が解決しようとする課題】
【０００９】
本発明は上記の課題を背景になされたもので、成形性に優れ、機械的強度特性に優れた、長繊維不織布を主な構成材料とする不織布構造体およびその製造方法を提供することを課題とするものである。
【課題を解決するための手段】
【００１０】
本発明者らは上記課題を解決するため、鋭意研究した結果、ついに本発明を完成するに至った。即ち本発明は以下のとおりである。（１）長繊維不織布を主な構成材とする不織布構造体であって、目付が２５０〜２０００ｇ／ｍ２、フラジール通気度が０〜２０ｃｃ／ｃｍ２・秒、見掛け密度が０．５〜１．３ｇ／ｃｍ３である不織布構造体。（２）２枚以上の不織布を積層した不織布構造体であって、その表面の平滑化率が４０％以上である（１）に記載の不織布構造体。（３）少なくとも片側表面付近に複合繊維からなる不織布を配した（１）または（２）に記載の不織布構造体。（４）（１）〜（３）のいずれか１つに記載の不織布構造体の少なくとも片側表面および／または表面付近に、無機繊維の束を熱成型樹脂で包埋したテープ状のシート構造物を設置し、その後、プレス加工処理により成形加工することにより得られる不織布構造体。（５）（１）〜（４）のいずれか１つに記載の不織布構造体をプレス加工処理することにより得られる３次元構造成型体。（６）目付が２００ｇ／ｃｍ２以上の長繊維不織布を少なくとも２枚以上積層し、機械交絡後、加熱温度１４０〜２５５℃、プレス圧力０．１〜５ＭＰａの条件でプレス加工処理することを特徴とする不織布構造体の製造方法。
【発明の効果】
【００１１】
本発明によると、成形性に優れ、機械的強度特性に優れた不織布構造体を得ることができる。
【図面の簡単な説明】
【００１２】
【図１】三点曲げ試験の測定方法を説明するための図である。
【発明を実施するための形態】
【００１３】
以下、本発明を詳細に説明する。  本発明の不織布構造体の目付は、最終製品に必要な機械的強度特性を考慮し設定するが、２５０〜２０００ｇ／ｍ２であり、好ましくは５００〜１７５０ｇ／ｍ２であり、より好ましくは１０００〜１５００ｇ／ｍ２である。目付が２５０ｇ／ｍ２未満であると、軽量にはなるが機械的強度特性、なかでも剛性が低くなる。一方、目付が２０００ｇ／ｍ２を超えると、従来の不織布構造体との差が小さくなる。  
【００１４】
本発明の不織布構造体は、主な構成材が長繊維不織布である。主な構成材である長繊維不織布の不織布構造体に対する質量分率は好ましくは２５質量％以上であり、より好ましくは３０質量％以上、さらに好ましくは５０質量％以上である。長繊維不織布の質量分率が２５質量％未満であると、長繊維による剛性向上の効果が出にくくなる。すなわち、捲縮の無い長繊維は、不織布中で折り曲り点が少ない状態で緩みや撓みなく配置されることが多く、その結果繊維一本一本の強度が不織布の機械的強度特性に直接寄与する。そのため、高い剛性を持つ不織布を得ることができる。長繊維不織布は構成繊維が厚み方向ではなく、二次元面内方向に主に配列していることにより、剛性や初期モジュラスと言った機械的強度特性を高くすることが容易になると考えられる。  
【００１５】
本発明の不織布構造体の主な構成材として用いる長繊維不織布は、単層で用いても良いが、不織布構造体の中に２層以上積層されていることが好ましい。単層で長繊維不織布を成形して用いる際には、層内の層間剥離を防止するために厚み方向に配列された繊維を多くした長繊維不織布を使用する必要がある。また、単層で長繊維不織布を用いる場合、繊維の拘束点の数が多くなり成形性が低下する可能性がある。その対策として、複数の長繊維不織布を予めゆるく繊維交絡をしておき、その後に積層し、機械交絡等で１層に仕上げることがあげられる。これにより適度な繊維拘束を持たせて層間剥離を防止しつつ、高い成形性を得ることが容易となる。単層当たりの目付が小さいほど、繊維が面内方向に配列されることにより、剛性等の機械的強度特性を高くすることが可能となる。  
【００１６】
構成材に用いる長繊維不織布を構成する樹脂としては、ポリエステル系樹脂、ポリオレフィン系樹脂、ポリアミド系樹脂が好ましく、なかでも汎用熱可塑性樹脂で安価なポリエステル系樹脂やポリオレフィン系樹脂が特に好ましい。ポリエステル系樹脂としては、ポリブチレンテレフタレート（ＰＢＴ）、ポリエチレンテレフタレート（ＰＥＴ）、ポリブチレンナフタレート（ＰＢＮ）、ポリエチレンナフタレート（ＰＥＮ）、ポリシクロヘキサンジメチルテレフタレート（ＰＣＨＴ）、ポリトリメチオレンテレフタレート（ＰＴＴ）などのホモポリエステルおよびそれらの共重合ポリエステルなどが例示できる。また、ポリオレフィン系樹脂としてポリエチレン（ＰＥ）やポリプロピレン（ＰＰ）などが例示できる。  また、通常使用される添加剤、例えば、塗料、顔料、艶消剤、制電剤、難燃剤、強化粒子を含んでも良い。また、本発明の目的を損なわない範囲での少量の他のポリマー、例えばポリアミド系樹脂、オレフィン系樹脂などを混合することも可能である。繊維接着性を高めるために、ポリエステル系樹脂として、酸成分にイソフタル酸を４〜１２モル％共重合した共重合ポリエステルや、グリコール成分にネオペンチルグリコールエチレンオキサイドを１０〜６０モル％共重合した共重合ポリエステルを用いることも好ましい実施形態である。  
【００１７】
構成材に用いる長繊維不織布の製造方法は、長繊維不織布が繊維が面内方向（２次元面方向）に配列され、剛性等の機械的強度特性を高くすることが容易であることからスパンボンド法が好ましい。  また、長繊維不織布を構成する繊維として、芯鞘型やサイドバイサイド型の複合繊維を用いることが好ましい。特には、ＰＰ／ＰＥＴ、共重合ＰＥＴ／ＰＥＴ、ＰＢＴ／ＰＥＴの組み合わせが好ましい。これらの複合繊維を用いた長繊維不織布を不織布構造体の少なくとも片側表面付近に配することも好ましい。なお、ここで言う「表面付近」とは、不織布構造体の厚みを１００％とした場合、複合繊維を用いた長繊維不織布が表面から少なくとも片側の０〜２５％の範囲に存在することを意味するものである。  長繊維不織布の表面にフィルム貼り付けたり、樹脂含浸を行う場合は、フィルムや含浸樹脂素材との接着性が高い素材を鞘成分とすることが好ましい。不織布構造体の表面に複合化される不織布としては、不織布構造体の剛性等機械的強度特性を高くするために繊維弾性率の高い長繊維不織布を用いることも特に好ましい。  
【００１８】
不織布構造体を構成する繊維の繊度は特に限定されないが、生産性および機械的強度特性を得やすいことから、好ましくは１〜１０ｄｔｅｘであり、より好ましくは２．５〜７ｄｔｅｘである。  
【００１９】
また、成形を効率良く行うため、不織布構造体を構成する繊維の繊維表面を低摩擦化処理することも好ましい形態の一つである。低摩擦化処理としては油剤による処理が好ましい形態のひとつである。油剤としてはポリエステルポリエーテルブロック共重合体を使用した変性ポリエステル系の樹脂や、シリコーン系高分子として、アミノ変性オルガノポリシロキサンやエポキシ変性オルガノポリシロキサンなどの変性シリコーンとこれらと反応性の硬化剤などを主体としたものなどがある。繊維表面への油剤の付与方法も特に限定はなく、スプレー法、ディップ法等を用いることができる。  
【００２０】
不織布構造体を構成する繊維として、結晶化率の低い繊維を用いることも好ましい。低結晶化率の繊維よりなる不織布は成形性が良く、さらに熱処理により繊維同士の接着性を高くすることが容易である。不織布の製造方法としてスパンボンド法を用いる場合は、使用する樹脂が配向結晶化により安定なフィラメントを得られる条件より低い紡糸速度で繊維化し、シート化する方法を用いることができる。ポリエステル系樹脂を使用する場合、紡糸速度としては好ましくは３，５００ｍ／ｍｉｎ以下、より好ましくは２，０００〜３，３００ｍ／ｍｉｎである。使用する樹脂により紡糸速度は適宜変更する必要がある。短繊維を用いる場合も未延伸糸のステープル繊維が複数社より販売されており、それを用いても良い。これらの結晶化率の低い繊維を用いた不織布を不織布構造体
の少なくとも片側表面付近に配することも好ましい。  
【００２１】
本発明の不織布構造体は、加熱プレス加工して製造することにより、フラジール通気度が０〜２０ｃｃ／ｃｍ２・秒であり、好ましくは０．０１〜１５ｃｃ／ｃｍ２・秒である。フラジール通気度が２０ｃｃ／ｃｍ２・秒を超えると不織布構造体を構成する繊維の接着が弱く、高い剛性を得ることが難しくなる。  
【００２２】
本発明の不織布構造体は、見掛け密度が０．５〜１．３ｇ／ｃｍ３と高密度である。見掛け密度は、好ましくは０．６〜１．２ｇ／ｃｍ３であり、より好ましくは０．８〜１．１ｇ／ｃｍ３である。見掛け密度が０．５ｇ／ｃｍ３未満であると高い剛性を得ることが難しくなる。一方、１．３ｇ／ｃｍ３を超えると成形性が低下したり、不織布構造体が脆性破壊や座屈しやすくなる。また、見掛け密度を大きくするための加熱プレス加工の熱処理時間が長くなり、加工コストが上がってしまう。  
【００２３】
本発明の不織布構造体は、機械交絡加工後に加熱プレス加工により少なくともその表面の平滑化率が４０％以上のものであることが好ましい。表面の平滑化率が４０％以上であると、例えばフェンダーライナーやアンダーカバーとして用いた場合に土などの汚れや雪の付着や侵入を小さくすることが可能である。また、表面の平滑化率が４０％以上であると音波の透過時にエネルギー損失が大きくなり、吸音率を高くすることが可能となる。一方、表面の平滑化率が４０％未満であると、十分な曲げ剛性を得ることが難しくなる。  
【００２４】
不織布構造体を構成する不織布の積層構成としては、単一成分繊維からなる長繊維不織布と芯鞘型繊維からなる不織布の２層以上の不織布を積層させることが好ましく、単一成分繊維からなる長繊維不織布を芯鞘型繊維からなる不織布で挟んだ３層の不織布を積層させることも好ましい。  
【００２５】
本発明の不織布構造体の実施形態としては、例えば単一成分繊維からなる長繊維不織布を芯鞘型繊維からなる不織布で挟むかたちで積層した後、ウォーターパンチ法やニードルパンチ法で芯鞘型繊維からなる不織布側から水流やニードルを貫入させ交絡させる。長繊維不織布は不織布中の繊維の自由度が小さいために、ニードルパンチ加工後であっても剥離等の問題が起こりやすい。そのため、ニードルパンチのペネ数や針深は使用するニードルの種類、得たい機械的強度特性や各層の目付により適宜設定する。少なくとも片側に芯鞘型繊維からなる不織布を用いて、中間層に単一成分繊維からなる長繊維不織布が存在すると、一回の熱成型で表層部分の剛性が高くなり、内層に柔軟な繊維構造体の複合構造を形成することが可能であり、柔軟な内層によりタッピング音を小さくしつつ、高い剛性の表層により摩耗などを抑制することが可能となる。  
【００２６】
本発明の不織布構造体は、その製造時に不織布の片側表面および／または表面付近に無機繊維の束を熱成型樹脂で包埋したテープ状のシート構造物（たとえば、東洋紡株式会社製クイックフォーム（登録商標）としてＰＰとガラス繊維からなるテープが供給されている）を設置して、その後にプレス加工して製造することも好ましい形態の一つである。成形加工を行うことでテープ状の構造物が溶融一体化し、たとえば自動車フェンダーカバーやアンダーカバーに用いた際に、タイヤなどで跳ね上がった小石などにより生じる摩耗やクラックなどの問題を予防することも可能となる。  
【００２７】
本発明の不織布構造体の製造時の加熱プレス加工について説明する。単板シートのプレス成型でもよいし、長尺反の製造が可能な加熱金属プレスロール（たとえば由利ロール株式会社カレンダー加工設備など）の間を通したり、高温メタルベルトプレス機を用いても良い。加熱温度１４０〜２５５℃、プレス圧力０．１〜５ＭＰａの条件で加熱プレス加工することが好ましい。なお、加熱プレス加工は１回の加工で不織布構造体を製造してもよいが、複数回の加工を実施してもよい。  また、不織布構造体を作成した後に、再度プレス機やコールドプレス成型により三次元成型して３次元構造成型体とすることも好ましい。
【実施例】
【００２８】
以下に本発明の実施例を示す。本発明は実施例に限定されるものではない。実施例及び比較例中の物性値は以下の方法で測定した。  【００２９】
＜目付＞  試料（不織布）を２０ｃｍ角に切り出してその質量を測定し、１ｍ２あたりの質量に換算して目付（ｇ／ｍ２）とした。  【００３０】
＜見掛け密度＞  厚みは、ＪＩＳ Ｌ１９１３（２０１０）６．１．１に準拠し、試料（不織布）を２０ｇ／ｃｍ２の荷重下で測定した。見掛け密度は上記で測定した目付を厚みで割って求めた。  見掛け密度＝Ａ／Ｂ（ｇ／ｃｍ３）    Ａ：目付（ｇ／ｍ２）    Ｂ：厚み（ｃｍ）  【００３１】
＜表面の平滑化率＞  資料の表面の走査型顕微鏡写真を倍率３００倍で撮影し、写真を１０倍に拡大コピーしたうえで写真部の質量を測定した。次に、非平滑部をカッターにより切り落としてのち、その質量を測定した。元の質量に対する切り抜き後の質量の比率により測定を行った。切断以外の方法として平滑部を色マジックで塗り、その面積を画像解析などにより測定して比率を決めても良い。測定値のばらつきが大きいので、３箇所の平均値を５％刻みで表示する。  【００３２】
＜剥離＞  不織布構造体を５ｃｍ幅で３０ｃｍの長さに切り出して、手で長手方向を９０度前後まで折り曲げる動作を２０回繰り返して、剥離が生じるかどうかを目視で評価した。  【００３３】
＜フラジール通気度＞  ＪＩＳ Ｌ１０９６（２０１０）８．２６．１  Ａ法（フラジール形法）に準拠して測定する。不織布構造体の中間部の繊維密度が小さい場合は、パッキンなどの固定部分の面内に空気が流れて過大評価になる可能性があるので、サンプル端部を溶融したパラフィンなどで含浸封止しておくことも場合により必要となる。  【００３４】
＜曲げ剛性＞  ＪＩＳ  Ｋ７０１７（１９９９）に準拠して三点曲げ試験（図１参照）を行った。評価用試料片を幅２２ｍｍ×長さ６ｃｍの大きさに採取し、支持幅は試料片厚みの１６倍、圧子半径５ｍｍ、速度は試料片厚みの半分／分で測定した。  【００３５】
（実施例１）  繊度が５．０ｄｔｅｘのポリエチレンテレフタレート長繊維からなる目付２５０ｇ／ｍ２のニードルパンチで機械交絡した長繊維不織布（東洋紡株式会社製ボランス（登録商標））を４枚積層し、オルガンＦＰＤ２２０（４０ＳＭ）を用いペネ数３８本／ｃｍ２、針深１０ｍｍでニードルパンチ加工を行い、積層不織布を得た。得られた積層不織布の見掛け密度は０．０９ｇ／ｃｍ３であった。  その後、得られた積層不織布をメタルベルトプレス機（ＫＢＫスチールプロダクツ株式会社製）により加熱温度１９０℃、プレス圧力０．１ＭＰａでプレス加工を行った。得られた不織布構造体の見掛け密度は０．７６ｇ／ｃｍ３であった。得られた不織布構造体の各種物性を表１に記載した。  さらに、得られた不織布構造体の表面を２５０℃で４５秒間遠赤外線加熱処理を行った後、φ５０ｍｍ、深さ５０ｍｍの円柱型によりコールドプレス成形を行った結果、成形性は良好であった。  【００３６】
（実施例２）  繊度が５．０ｄｔｅｘのポリエチレンテレフタレート長繊維からなる目付が２５０ｇ／ｍ２のニードルパンチで機械交絡した長繊維不織布（東洋紡株式会社製ボランス(登録商標)）を２枚積層し、その両面に、繊度が６．６ｄｔｅｘの鞘成分がポリプロピレン、芯成分がポリエチレンテレフタレートの芯鞘型複合繊維（ポリプロピレン成分質量比率３０％）よりなる目付が２５０ｇ／ｍ２の短繊維不織布を２枚の前記長繊維不織布を積層した不織布を挟むように積層し、オルガンＦＰＤ２２０（４０ＳＭ）を用いペネ数３８本／ｃｍ２、針深１０ｍｍでニードルパンチ加工を行い、積層不織布を得た。得られた積層不織布の見掛け密度は０．２３ｇ／ｃｍ３であった。  その後、得られた積層不織布をメタルベルトプレス機（ＫＢＫスチールプロダクツ株式会社製）により加熱温度１９０℃、プレス圧力０．１ＭＰａでプレス加工を行った。得られた不織布構造体の見掛け密度は０．７４ｇ／ｃｍ３であった。得られた不織布構造体の各種物性を表１に記載した。  さらに、得られた不織布構造体の表面を２２０℃で４５秒間遠赤外線加熱処理を行った後、φ５０ｍｍ、深さ５０ｍｍの円柱型によりコールドプレス成形を行った結果、成形性は良好であった。  【００３７】
（実施例３）  繊度が５．０ｄｔｅｘのポリエチレンテレフタレート長繊維からなる目付が２５０ｇ／ｍ２のニードルパンチで機械交絡した長繊維不織布（東洋紡株式会社製ボランス（登録商標））を２枚積層し、その両面に、繊度が５．０ｄｔｅｘの鞘成分がポリプロピレン、芯成分がポリエチレンテレフタレートの芯鞘型複合繊維（ポリプロピレン成分質量比率３０％）よりなる目付が２５０ｇ／ｍ２の長繊維不織布を２枚の前記長繊維不織布を積層した不織布を挟むように積層し、オルガンＦＰＤ２２０（４０ＳＭ）を用いペネ数３８本／ｃｍ２、針深１０ｍｍでニードルパンチ加工を行い、積層不織布を得た。得られた積層不織布の見掛け密度は０．２３ｇ／ｃｍ３であった。  その後、得られた積層不織布をメタルベルトプレス機（ＫＢＫスチールプロダクツ株式会社製）により加熱温度１９０℃、プレス圧力０．１ＭＰａでプレス加工を行った。得られた不織布構造体の見掛け密度は０．９０ｇ／ｃｍ３であった。得られた不織布構造体の各種物性を表１に記載した。  さらに、得られた不織布構造体の表面を２２０℃で４５秒間遠赤外線加熱処理を行った後、φ５０ｍｍ、深さ５０ｍｍの円柱型によりコールドプレス成形を行った結果、成形性は良好であった。  【００３８】
（比較例１）  繊度が５．０ｄｔｅｘのポリエチレンテレフタレート長繊維からなる目付が５００ｇ／ｍ２のニードルパンチで機械交絡した長繊維不織布（東洋紡株式会社製ボランス（登録商標））を、オルガンＦＰＤ２２０（４０ＳＭ）を用いペネ数３８本／ｃｍ２、針深１０ｍｍでさらにニードルパンチ加工を行い見掛け密度の高い不織布を得た。得られた長繊維不織布の見掛け密度は０．１９ｇ／ｃｍ３であった。  その後、得られた不織布をメタルベルトプレス機（ＫＢＫスチールプロダクツ株式会社製）により加熱温度１９０℃、プレス圧力０．１ＭＰａでプレス加工を行った。得られた不織布の見掛け密度は０．４０ｇ／ｃｍ３であった。得られた不織布構造体は毛羽のあるものであった。得られた不織布構造体の各種物性を表１に記載した。  さらに、得られた不織布構造体の表面を２５０℃で４５秒間遠赤外線加熱処理を行った後、φ５０ｍｍ、深さ５０ｍｍの円柱型によりコールドプレス成形を行った結果、成形性は良好であった。  【００３９】
（比較例２）  繊度が３．０ｄｔｅｘのポリエチレンテレフタレート長繊維からなる目付が１００ｇ／ｍ２の熱接着長繊維不織布（東洋紡株式会社製エクーレ（登録商標））を１０層積層して、オルガンＦＰＤ２２０（４０ＳＭ）を用いペネ数３８本／ｃｍ２、針深１０ｍｍでニードルパンチ加工を行い、積層不織布を得た。得られた積層不織布の見掛け密度は０．２２ｇ／ｃｍ３であった。  その後、得られた積層不織布をメタルベルトプレス機（ＫＢＫスチールプロダクツ株式会社製）により加熱温度１９０℃、プレス圧力０．１ＭＰａでプレス加工を行った。得られた不織布構造体の見掛け密度は０．６６ｇ／ｃｍ３であった。得られた不織布構造体の各種物性を表１に記載した。  さらに、得られた不織布構造体の表面を２５０℃で４５秒間遠赤外線加熱処理を行った後、φ５０ｍｍ、深さ５０ｍｍの円柱型によりコールドプレス成形を行った結果、剥離が発生した。  【００４０】
（比較例３）  繊度が
５．０ｄｔｅｘのポリエチレンテレフタレート長繊維からなる目付が２５０ｇ／ｍ２のニードルパンチで機械交絡した長繊維不織布（東洋紡株式会社製ボランス（登録商標））を４層積層して、オルガンＦＰＤ２２０（４０ＳＭ）を用いペネ数３８本／ｃｍ２、針深１０ｍｍでさらにニードルパンチ加工を行い、積層不織布を得た。得られた積層不織布の見掛け密度は０．２２ｇ／ｃｍ３であった。  その後、得られた積層不織布をプレーンロールプレス機により加熱温度１９０℃、圧力８０ｋＮ／ｃｍでプレス加工を行った。得られた不織布構造体の見掛け密度は０．６６ｇ／ｃｍ３であった。得られた不織布構造体は若干のソリが認められた。また、折り曲げると中央付近で層間剥離を生じるものであった。得られた不織布構造体の各種物性を表１に記載した。  さらに、得られた不織布構造体の表面を２５０℃で４５秒間遠赤外線加熱処理を行った後、φ５０ｍｍ、深さ５０ｍｍの円柱型によりコールドプレス成形を行った結果、皺が発生した。  【００４１】
（従来例）  ＭＦＲ２０の汎用ＰＰ樹脂を加熱温度２００℃で熱成形して１．８ｍｍの平板を作成した。剛体であることから吸音性をほとんど確認できなかった。得られた平板の各種物性を表１に記載した。  さらに、得られた平板の表面を２５０℃で４５秒間遠赤外線加熱処理を行った後、φ５０ｍｍ、深さ５０ｍｍの円柱型によりコールドプレス成形を行った結果、成形性は良好であった。  【００４２】
【表１】
2020066913.tif 000002
【００４３】
以上のように、本発明により、長繊維不織布を主体として構成され高い成形性と曲げ剛性に優れた不織布構造体およびその製造方法を提供することが可能になった。
【産業上の利用可能性】
【００４４】
本発明により得られる不織布構造体は、軽量な建築材や工業資材、また自動車のアンダーカバー、フェンダーライナー、フードサイレンサー、トノボードなどの自動車構造体や基材、吸音材などとして有効に活用することが可能であり、産業界への寄与大である。 
【図１】
2020066913.tif 000003
【国際調査報告】
2020066913.tif 000004
2020066913.tif 000005
2020066913.tif 000006
2020066913.tif 000007